МНОГОСЛОЙНАЯ ПЛЕНКА, ИМЕЮЩАЯ АКТИВНЫЙ ПРОТИВОКИСЛОРОДНЫЙ БАРЬЕРНЫЙ СЛОЙ И ПОГЛОЩАЮЩИЙ КИСЛОРОД СЛОЙ НА ОСНОВЕ ЖЕЛЕЗА

1. Многослойная активная противокислородная барьерная пленка, содержащая:
а) по меньшей мере, один активный противокислородный барьерный слой, содержащий поглощающую кислород композицию, которая представляет собой смесь:
(A) термопластичной смолы с углерод-углеродными двойными связями преимущественно в основной цепи,
(Б) соли переходного металла, и
(B) противокислородного барьерного полимера, и
б) поглощающую кислород композицию на основе железа,
3
при этом пленка имеет скорость поглощения кислорода, по меньшей мере, около 0,01 см кислорода в сутки на грамм поглощающей кислород композиционной смеси.
2. Активная противокислородная барьерная пленка по п.1, в которой термопластичная смола (А) содержит, по меньшей мере, одну из структурных единиц, представленных формулой (I) и формулой (II):
,
1
2
3
4
5
6
3
4
5
6
в которых R, R, R и R являются одинаковыми или различными и означают атом водорода, замещенную или незамещенную алкильную группу, замещенную или незамещенную арильную группу, замещенную или незамещенную алкиларильную группу, -COOR, -OCOR, цианогруппу или атом галогена, R и R могут образовывать кольцо посредством метиленовой группы или оксиметиленовой группы, а R и R означают замещенную или незамещенную алкильную группу, замещенную или незамещенную арильную группу или замещенную или незамещенную алкиларильную группу.
3. Активная противокислородная барьерная пленка по п.1, в которой термопластичная смола (А) имеет соседние углерод-углеродные двойные связи, которые разделены, по меньшей мере, тремя метиленами.
4. Активная противокислородная барьерная пленка по п.1, в которой термопластичная смола (А) содержит структурную единицу, представленную формулой (III):
7
8
9
10
9
10
в которой R и R каждый по отдельности означает атом водорода, замещенную или незамещенную алкильную группу, замещенную или незамещенную арильную группу, замещенную или незамещенную алкиларильную группу, -COOR, -OCOR, цианогруппу или атом галогена, a R и R каждый по отдельности означает атом водорода или алкильную группу, содержащую от 1 до 10 атомов углерода.
5. Активная противокислородная барьерная пленка по п.1, в которой термопластичная смола (А) представляет собой, по меньшей мере, одну смолу, выбранную из группы, включающей полибутадиен, полиизопрен, полихлоропрен и полиоктенилен.
6. Активная противокислородная барьерная пленка по п.1, в которой соль переходного металла (Б) представляет собой, по меньшей мере, одну соль металла, выбранную из группы, включающей железистую соль, никелевую соль, медную соль, марганцевую соль, кобальтовую соль и их сочетания.
7. Активная противокислородная барьерная пленка по п.1, в которой противокислородный барьерный полимер (В) представляет собой полимер, выбранный из группы, включающей поливиниловый спирт, полиамид, поливинилхлорид, полиакрилонитрил, сополимер этилена и винилового спирта с молярной концентрацией этилена от 5 до 60% и степенью омыления около 90% или более и их сочетания.
8. Активная противокислородная барьерная пленка по п.1, в которой противокислородный барьерный полимер (В) содержится в количестве от 70 до 99% по весу, а термопластичная смола (А) содержится в количестве от 30 до 1% по весу в пересчете на общий вес термопластичной смолы (А) и противокислородного барьерного полимера (В).
9. Активная противокислородная барьерная пленка по п.1, дополнительно содержащая улучшающий совместимость агент (Г).
10. Активная противокислородная барьерная пленка по п.9, в которой противокислородный барьерный полимер (В) содержится в количестве от 70 до 98,9% по весу, термопластичная смола (А) содержится в количестве от 1 до 29,9% по весу, а улучшающий совместимость агент (Г) в количестве от 0,1 до 29% по весу в пересчете на общий вес термопластичной смолы (А), противокислородного барьерного полимера (В) и улучшающего совместимость агента (Г).
11. Активная противокислородная барьерная пленка по п.1, в которой поглощающая кислород композиция на основе железа содержит смесь окисляемых частиц железа и смолы-носителя.
12. Активная противокислородная барьерная пленка по п.1, содержащая:
(а) по меньшей мере, один активный противокислородный барьерный слой, содержащий смесь сополимера этилена и винилового спирта и термопластичной смолы (А) с углерод-углеродными двойными связями преимущественно в основной цепи и соли (Б) переходного металла, и
(б) слой, содержащий смесь окисляемых частиц железа и смолы-носителя,
2
при этом пленка имеет скорость пропускания кислорода 10 мл · 20 мкм/(м·сутки·атм) или менее при относительной влажности 65% и температуре 20°С
13. Активная противокислородная барьерная пленка по п.12, в которой количество железа в слое, содержащем смесь окисляемых частиц железа и смолы-носителя, составляет от около 0,7 до 70% по весу в пересчете на общий вес слоя.
14. Многослойная пленка по п.12, толщина которой составляет от 0,5 до 30 мил.
15. Стерилизуемая упаковка, содержащая:
а) пищевой продукт и
б) пленку, которой обернута, по меньшей мере, часть пищевого продукта и которая содержит:
i) активный противокислородный барьерный слой, содержащий поглощающую кислород композицию, которая представляет собой смесь:
(A) термопластичной смолы с углерод-углеродными двойными связями преимущественно в основной цепи,
(Б) соли переходного металла и
(B) противокислородного барьерного полимера,
и
ii) слой, содержащий поглощающую кислород композицию на основе железа,
при этом активный противокислородный барьерный слой и слой, содержащий поглощающий кислород композицию на основе железа, расположены между наружным герметизирующим слоем и наружным устойчивым к внешним воздействиям слоем, и
3
после помещения в условия стерилизации в автоклаве пленка имеет скорость поглощения кислорода, по меньшей мере, около 0,01 см кислорода в сутки на грамм поглощающей кислород композиции.